(57)【特許請求の範囲】
【請求項１】
ニッケル、ステンレスまたはニッケルメッキの繊維状多孔質構造を有する導電性基板を含む正極と負極をセパレータを介して渦巻き状に捲回した電極群及びアルカリ電解液を具備するアルカリ二次電池において、
前記正極の巻き始め部分の外側に配置された主セパレータに副セパレータが固定され、前記副セパレータと前記正極との対向面積は前記正極の片側面積の４．５％以上、２０％未満に相当することを特徴とするアルカリ二次電池。
【請求項２】
前記副セパレータは、前記正極の巻き始め部分の外側に配置された主セパレータの負極面側に固定されることを特徴とする請求項１記載のアルカリ二次電池。
【請求項３】
前記副セパレータの厚さは０．１２〜０．２ｍｍであることを特徴とする請求項１または２記載のアルカリ二次電池。
【発明の詳細な説明】
【０００１】
【発明の属する技術分野】
本発明は、セパレータを改良したアルカリ二次電池に関する。
【０００２】
【従来の技術】
アルカリ二次電池としては、ニッケルカドミウム二次電池や、ニッケル水素二次電池が知られている。近年のＰＣ（パーソナルコンピュータ）や携帯電話の普及により高容量電池の要求が高まっていることと、環境問題から、アルカリ二次電池としてはニッケル水素二次電池が主流になってきている。ニッケル水素二次電池は一般的に円筒形構造の電池と角形構造の電池が知られている。
【０００３】
円筒形ニッケル水素二次電池は、例えば、水酸化ニッケルを含むペーストが耐アルカリ性金属多孔体のような３次元構造の導電性基板に充填された構造を有する正極と、水素吸蔵合金を含むペーストがパンチドメタルのような２次元構造の導電性基板に充填された構造を有する負極との間にセパレータ（例えば、ポリオレフィン製不織布を主体とするものからなる）を介して渦巻き状に捲回することにより電極群を作製し、前記電極群及びアルカリ電解液を容器内に収納し、前記容器の開口部を封口することにより製造される。図３にこの電極群の巻き始め部分の断面図を示す。図３に示すように、負極２１の巻き始め部分と正極２２の巻き始め部分、及び正極２２の巻き始め部分と２周目の負極２１とは、それぞれ一枚のセパレータ２３で隔てられている。
【０００４】
しかしながら、前述したようにニッケル水素二次電池の正極には三次元構造を有する導電性基板が使用されているため、正極の端部にバリと呼ばれるひげ状金属が発生しやすい。また、電極群を作製する際、正極の巻き始め部分は一番小さい屈曲半径で捲回されるため、クラックを生じやすい。従って、電極群の巻き始め部分を前述した図３に示す構造にすると、正極の巻き始め端部のバリや、電極群作製時に正極の巻き始め部分に生じたクラックがセパレータを貫通しやすいため、絶縁不良発生率が高いという問題点がある。
【０００５】
この絶縁不良は、ニッケル水素二次電池の高容量化に伴いより頻繁に生じるようになってきた。すなわち、ニッケル水素二次電池の高容量化を図るには、容器内に収納する電極群の容積を増加させる、つまり正極、負極の容積を増加させる必要がある。単純に体積を増加させることは正負極の厚み増加を意味する。過度に厚みが増加すると電極群の容器内への収納が不可能になるため、セパレータや、導電性基板の厚さを薄くしたり、あるいは電極群を作製する際に使用する巻芯の径を細くするなどの対策を講じる。これらの対策は、絶縁不良の発生率を助長する傾向がある。
【０００６】
このようなことから、特公昭６１−３１９４１号では、正極の巻き始め部分の外側に配置された主セパレータの正極面側にこのセパレータよりも長さが短い副セパレータを融着させることが提案されている。
【０００７】
【発明が解決絶縁する課題】
しかしながら、このような構造の電極群を備えたニッケル水素二次電池においては、正極の巻き始め部分におけるアルカリ電解液の分布が偏りやすいため、充放電反応が極所的に生じて十分な放電容量が得られないという問題点がある。
【０００８】
本発明は、三次元構造を有する導電性基板を含む正極に起因する絶縁不良が防止され、高容量なアルカリ二次電池を提供絶縁するものである。
【０００９】
【課題を解決するための手段】
本発明に係わるアルカリ二次電池は、ニッケル、ステンレスまたはニッケルメッキの繊維状多孔質構造を有する導電性基板を含む正極と負極をセパレータを介して渦巻き状に捲回した電極群及びアルカリ電解液を具備するアルカリ二次電池において、前記正極の巻き始め部分の外側に配置された主セパレータに副セパレータが固定され、前記副セパレータと前記正極との対向面積は前記正極の片側面積の４．５％以上、２０％未満に相当することを特徴とするものである。
【００１０】
【発明の実施の形態】
以下、本発明に係わるアルカリ二次電池（円筒形アルカリ二次電池）を図１〜図３を参照して説明する。
【００１１】
図１は本発明に係るアルカリ二次電池（例えば、円筒形アルカリ二次電池）を示す部分切欠斜視図、図２は図１の電極群の巻き始め部分を示す断面図である。
【００１２】
図１に示すように、有底円筒状の容器１内には、電極群２が収納されている。この電極群２は、正極３と負極４をその間に副セパレータが固定された主セパレータ５を介在してスパイラル状に捲回することにより作製される。前記負極４は、前記電極群２の最外周に配置されて前記容器１と電気的に接触している。アルカリ電解液は、前記容器１内に収容されている。中央に孔６を有する円形の第１の封口板７は、前記容器１の上部開口部に配置されている。リング状の絶縁性ガスケット８は、前記封口板７の周縁と前記容器１の上部開口部内面の間に配置され、前記上部開口部を内側に縮径するカシメ加工により前記容器１に前記封口板７を前記ガスケット８を介して気密に固定している。正極リード９は、一端が前記正極２に接続、他端が前記封口板７の下面に接続されている。帽子形状をなす正極端子１０は、前記封口板７上に前記孔６を覆うように取り付けられている。ゴム製の安全弁１１は、前記封口板７と前記正極端子１０で囲まれた空間内に前記孔６を塞ぐように配置されている。中央に穴を有する絶縁材料からなる円形の押え板１２は、前記正極端子１０上に前記正極端子１０の突起部がその押え板１２の前記穴から突出されるように配置されている。外装チューブ１３は、前記押え板１２の周縁、前記容器１の側面及び前記容器１の底部周縁を被覆している。
【００１３】
図２に示すように、前記電極群２の巻き始め部分においては、正極３の巻き始め部分と負極４の間、及び負極４と２周目の正極３の間に主セパレータ５がそれぞれ介在されている。主セパレータ５よりも長さが短い副セパレータ１４は、１周目の主セパレータ５の負極面側に巻き始め端部が正極３の巻き始め端部より先行（捲回方向を後方とする）した状態で固定されている。副セパレータ１４の後方部分は、前述した１周目の主セパレータ５を介して正極３の巻き始め部分と対向している。なお、副セパレータ１４の巻き始め端部と正極３の巻き始め端部が同位置にあっても良い。
【００１４】
正極の巻き始め部分と副セパレータとの対向面積は、正極の片面の面積の４．５％以上、２０％未満にする。これは次のような理由によるものである。前記対向面積を４．５％未満にすると、三次元構造の導電性基板に起因する絶縁不良を回避することが困難になる。一方、前記対向面積を２０％以上にすると、正極の巻き始め部分におけるアルカリ電解液の分布が偏るため、充放電反応が極所的に生じて十分な放電容量が得られない。対向面積のより好ましい範囲は、１７±２．５％である。
【００１５】
主セパレータと副セパレータとの固定方法としては、例えば、超音波融着や、熱融着などを採用することができる。中でも、超音波融着が望ましい。
【００１６】
次に、前記正極３、負極４、主セパレータ５、副セパレータ１４およびアルカリ電解液について説明する。
【００１７】
１）正極３
この正極３は、活物質である水酸化ニッケル粒子、導電材料および結着剤を含む正極材料が３次元構造を有する導電性基板に担持された構造を有する。
【００１８】
前記水酸化ニッケル粒子としては、例えば単一の水酸化ニッケル粒子、または亜鉛、コバルト、ビスマス、銅のような金属を金属ニッケルと共に共沈された水酸化ニッケル粒子を用いることができる。特に、後者の水酸化ニッケル粒子を含む正極は、高温状態における充電効率をより一層向上することが可能になる。
【００１９】
前記導電材料としては、例えば金属コバルト、三酸化コバルト（Ｃｏ2 Ｏ3 ）や、一酸化コバルト（ＣｏＯ）などのコバルト酸化物、水酸化コバルト（Ｃｏ（ＯＨ）2 ）のようなコバルト水酸化物等を挙げることができる。
【００２０】
前記結着剤としては、例えば、ポリテトラフルオロエチレン（ＰＴＦＥ）、ポリエチレン、スチレンブタジエンゴム（ＳＢＲ）等の疎水性ポリマー、カルボキシルメチルセルロース（ＣＭＣ）、メチルセルロース、ヒドロキシプロピルシメチルセルロース（ＨＰＭＣ）、ポリアクリル酸ナトリウム（ＳＰＡ）、ポリビニルアルコール（ＰＶＡ）等の親水性ポリマー：等を挙げることができる。前記結着剤としては、前述したポリマーから選ばれる２種又は、３種以上を用いることができる。なお、前記ポリテトラフルオロエチレンはディスパージョンの形態で用いることができる。
【００２１】
前記３次元構造を有する導電性基板としては、例えばニッケル、ステンレスまたはニッケルメッキが施された樹脂などから形成されたスポンジ状、繊維状、もしくはフェルト状の多孔質構造を有するもの等を挙げることができる。
【００２２】
この正極３は、例えば活物質である水酸化ニッケル粒子に導電材料を添加し、結着剤および水と共に混練してペーストを調製し、このペーストを３次元構造を有する導電性基板に充填し、乾燥した後、加圧成形することにより作製される。
【００２３】
２）負極４
前記負極４は、水素吸蔵合金、導電材及び結着剤を含む負極材料が導電性基板に充填された構造を有する。
【００２４】
前記水素吸蔵合金としては、例えば、ＬａＮｉ5 、ＭｍＮｉ5 （Ｍｍはミッシュメタル）、ＬｍＮｉ5 （ＬｍはＬａ富化したミッシュメタル）、これら合金のＮｉの一部を少なくともＡｌ及びＭｎで置換した多元素系のものを挙げることができる。前述した多元素系の水素吸蔵合金は、Ｎｉの置換元素としてＡｌ及びＭｎの他に、Ｃｏ、Ｔｉ、Ｃｕ、Ｚｎ、Ｚｒ、Ｃｒ及びＢから選ばれる少なくとも１種の元素を含んでいても良い。中でも、一般式ＬｎＮｉw Ｃｏx Ａｌy Ｍｎz （ただし、Ｌｎは希土類元素、原子比ｗ、ｘ，ｙ，ｚはそれぞれ３．３０≦ｗ≦４．５０、０．５０≦ｘ≦１．１０、０．２０≦ｙ≦０．５０、０．０５≦ｚ≦０．２０で、かつその合計値が４．９０≦ｗ＋ｘ＋ｙ＋ｚ≦５．５０を示す）で表されるものを用いることが好ましい。
【００２５】
前記導電材としては、例えばカーボンブラック、黒鉛等を用いることができる。
【００２６】
前記結着剤としては、前述した正極で説明したのと同様な種類のものの中から選ばれる１種以上を用いることができる。
【００２７】
前記導電性基板としては、パンチドメタル、エキスパンデッドメタル、金網などの二次元基板や、フェルト状金属多孔体や、スポンジ状金属多孔体などの三次元基板を挙げることができる。
【００２８】
前記負極４は、例えば、以下の（１）、（２）に説明する方法により作製することができる。
【００２９】
（１）前記水素吸蔵合金の粉末に導電材を添加し、結着剤および水と共に混練してペーストを調製し、このペーストを導電性基板に充填し、乾燥した後、加圧成形することにより製造される。
【００３０】
（２）前記水素吸蔵合金の粉末に導電材及び結着剤を添加し、混練してシート化し、得られたシートを導電性基板に積層することにより製造される。
【００３１】
前記負極４としては、前述したペースト式水素吸蔵合金負極や、ドライ式水素吸蔵合金負極の代わりに焼結式水素吸蔵合金負極を用いることができる。
【００３２】
３）主セパレータ５
この主セパレータ５は、例えば、ポリアミド繊維製不織布、ポリエチレン、ポリプロピレンなどのポリオレフィン繊維製不織布、またはこれらの不織布に親水性官能基を付与したものから形成することができる。親水性官能基の付与方法としては、例えば、ビニルモノマーのグラフト重合を採用することができる。
【００３３】
前記主セパレータを構成する繊維の平均径は、０．１〜１０μｍにすることが好ましい。より好ましい範囲は３〜４μｍである。
【００３４】
前記主セパレータの厚さは、０．１０〜０．２０ｍｍにすることが好ましい。
【００３５】
前記主セパレータの目付量は、４０〜６０ｇ／ｍ2 にすることが好ましい。
【００３６】
４）副セパレータ１４
この副セパレータ１４は、前述した主セパレータ５で説明したのと同様なものから形成することができる。
【００３７】
前記副セパレータを構成する繊維の平均径は、０．１〜１０μｍにすることが好ましい。より好ましい範囲は３〜４μｍである。
【００３８】
前記副セパレータの厚さは、前記主セパレータよりも薄くし、０．２０ｍｍ以下にすることが好ましい。厚さが主セパレータより厚かったり、あるいは薄いとしても０．２０ｍｍを越えていると、電極群を容器内に収納する際に最外層の電極が容器で削られ、電極容量の低下、接触短絡等を招く恐れがある。副セパレータの厚さのより好ましい範囲は、０．１５±０．０５ｍｍである。
【００３９】
前記副セパレータの目付量は、２０〜４０ｇ／ｍ2 にすることが好ましい。
【００４０】
５）アルカリ電解液
このアルカリ電解液としては、例えば水酸化ナトリウム（ＮａＯＨ）と水酸化リチウム（ＬｉＯＨ）の混合液、水酸化カリウム（ＫＯＨ）とＬｉＯＨの混合液、ＫＯＨとＬｉＯＨとＮａＯＨの混合液等を用いることができる。
【００４１】
以上説明した本発明に係るアルカリ二次電池によれば、３次元構造の導電性基板を含む正極の巻き始め部分の外側に配置された主セパレータに副セパレータを固定し、前記副セパレータと前記正極との対向面積を前記正極の片側面積の４．５％以上、２０％未満にすることによって、前記正極の巻き始め端部にバリが存在していたり、あるいは電極群作製中に前記正極の巻き始め部分にクラックが生じて新たにバリが発生した際に、前記副セパレータがこれらバリに対するバリアとなり、バリが負極に到達するのを抑制することができるため、絶縁不良発生率を低減することができる。また、前記二次電池は、正極におけるアルカリ電解液の分布が偏るのを抑制することができ、充放電反応が不均一に生じるのを防止することができるため、高い放電容量を実現することができる。従って、正極に含まれる３次元構造の導電性基板に起因する絶縁不良が回避され、高容量なアルカリ二次電池を提供することができる。
【００４２】
特に、正極の巻き始め部分の外側に配置された主セパレータに副セパレータを巻き始め端部が正極の巻き始め端部と同位置になるように固定するか、あるいはより望ましくは、正極の巻き始め部分の外側に配置された主セパレータに副セパレータを巻き始め端部が正極の巻き始め端部より先行する（捲回方向を後方とする）ように固定し、前記副セパレータと前記正極との対向面積を前述したような特定範囲にすることによって、高容量を維持しつつ、絶縁不良発生率を大幅に低減することができる。
【００４３】
また、前記正極の巻き始め部分の外側に配置された主セパレータの負極面側に副セパレータを固定し、前記副セパレータと前記正極との対向面積を前述したような特定範囲にすることによって、副セパレータが負極と接することとなり、正極におけるアルカリ電解液の分布をほぼ均一にすることができるため、絶縁不良を解決しつつ、放電容量をより一層向上することができる。
【００４４】
【実施例】
以下、本発明の好ましい実施例を図面を参照して詳細に説明する。
【００４５】
（実施例１〜４及び参照例１〜３）
＜ペースト式正極の作製＞
水酸化ニッケル粉末９０重量部および一酸化コバルト粉末１０重量部からなる混合粉体に、カルボキシルメチルセルロース０．２５重量部、ポリアクリル酸ナトリウム０．２５重量部、ポリテトラフルオロエチレンのディスパージョン（比重１．５、固形分６０重量％）を固形分換算で３．０重量部添加して混練することによりペーストを調製した。つづいて、このペーストを３次元構造の導電性基板としてのニッケルメッキ繊維基板内に充填し、乾燥し、ローラプレスを行って圧延し、裁断することによりペースト式正極を作製した。
【００４６】
＜ペースト式負極の作製＞
市販のランタン富化したミッシュメタルＬｍおよびＮｉ、Ｃｏ、Ｍｎ、Ａｌ、を用いて高周波炉によって、ＬｍＮｉ4.0 Ｃｏ0.4 Ｍｎ0.3 Ａｌ0.3 の組成からなる水素吸蔵合金を作製した。前記水素吸蔵合金を機械粉砕し、これを２００メッシュの篩を通過させた。得られた水素吸蔵合金１００重量部に対してポリアクリル酸ナトリウム０．５重量部、カルボキシルメチルセルロース０．１２５重量部、ポリテトラフルオロエチレンのディスパージョン（比重１．５、固形分０．６重量％）２．５重量部および導電材としてカーボン粉末１．０重量部を水５０重量部と共に混合することによって、ペーストを調製した。得られたペーストをパンチドメタルに塗布、乾燥した後、圧延成形し、裁断することによってペースト式負極を作製した。
【００４７】
＜主セパレータの作製＞
ポリプロピレン樹脂からスパンボンド法によって繊維径が１０μｍの長繊維からなり、目付け量が６０．０ｇ／ｍ2 で、厚さが０．２０ｍｍの不織布を作製した。つづいて、表面が平滑な第一ロールと、表面に複数のピンポイント状の凹凸が形成された第二ロールとを互いに対向して配置し、これらロールを互いに反対方向に回転させると共に１３０℃に加熱した後、これらロール間に前記不織布を通過させた。次いで、前記不織布に紫外線を照射した後、アクリル酸水溶液に浸漬してアクリル酸を除去し、乾燥し、裁断することにより長さが９６．０ｍｍの主セパレータを作製した。
【００４８】
＜副セパレータの作製＞
ポリプロピレン樹脂からスパンボンド法によって繊維径が１０μｍの長繊維からなり、目付け量が２６．０ｇ／ｍ2 で、厚さが０．２０ｍｍの不織布を作製した。つづいて、表面が平滑な第一ロールと、表面に複数のピンポイント状の凹凸が形成された第二ロールとを互いに対向して配置し、これらロールを互いに反対方向に回転させると共に１３０℃に加熱した後、これらロール間に前記不織布を通過させた。次いで、前記不織布に紫外線を照射した後、アクリル酸水溶液に浸漬してアクリル酸を除去し、乾燥し、電極群における正極巻き始め部分との対向面積（正極の片面の面積を１００％とする）が下記表１に示す値になるように裁断することにより副セパレータを作製した。
【００４９】
＜副セパレータ融着＞
得られた主セパレータに副セパレータを電極群において副セパレータが主セパレータを介して少なくとも正極の巻き始め部分と対向するような位置に超音波によって融着し、一部が二重化されたセパレータを得た。
【００５０】
次いで、前記負極と前記正極との間に前述した二重化セパレータを介装し、前述した図２に示すように、前記正極の巻き始め部分の外側に前記二重化セパレータを副セパレータ部が表になるように配し、副セパレータ部の巻き始め端部を正極巻き始め端部より先行（捲回方向が後方）させ、かつ副セパレータ部の後方部分を主セパレータ部を介して正極巻き始め部分と対向させ、この対向面積の正極片側面積に対する比率を下記表１に示すように設定し、渦巻状に捲回することにより電極群を作製した。
【００５１】
このような電極群を有底円筒状容器に収納した後、７Ｎの水酸化カリウムおよび１Ｎの水酸化リチウムからなるアルカリ電解液を収容し、封口等を行うことにより前述した図１に示す構造を有し、公称容量が５５０ｍＡｈであるＡＡＡサイズの円筒型ニッケル水素二次電池を組み立てた。
【００５２】
（比較例）
前述した実施例１〜４で説明したのと同様な正極及び負極の間に、前述した実施例１〜４で説明したのと同様な主セパレータのみを介装し、渦巻き状に捲回することにより電極群を作製した。
【００５３】
得られた電極群から前述した実施例１〜４と同様にして円筒形ニッケル水素二次電池を組み立てた。
【００５４】
実施例１〜４，参照例１〜３及び比較例の二次電池について、電極群を１００００個ずつ作製し、各電極群を容器内へ収納したものに４００Ｖの電圧を１０ＭΩの抵抗値で０．１ｍｓｅｃ加え、通電したものを絶縁不良と判定し、その結果を下記表１に示す。
【００５５】
【表１】
0004413294.tif 000002
【００５６】
前記表１から明らかなように、正極の巻き始め部分の外側に配置された主セパレータに副セパレータが固定され、正極と副セパレータとの対向面積が正極の片側面積に対して４．５％以上、２０％未満である構成の電極群を備えた実施例１〜４の二次電池は、絶縁不良数が比較例に比べて少ないことがわかる。
【００５７】
これに対し、副セパレータを用いない電極群を備えた比較例の二次電池は、絶縁不良数が実施例１〜４に比べて多いことがわかる。
【００５８】
また、前記表１から、対向面積が５〜１７％の範囲内では対向面積の増加に伴って絶縁不良数が低減しており、また、対向面積が２０％以上になると対向面積を増加させても絶縁不良数はほとんど変化しないことがわかる。
【００５９】
実施例１〜４，参照例１〜２及び比較例の二次電池について、０．２ＣｍＡで１５時間かけて充電を行った後、０．２ＣｍＡで電池電圧が１．０Ｖになるまで放電した際の放電容量を測定し、その結果を下記表２に示す。
【００６０】
【表２】
0004413294.tif 000003
【００６１】
前記表２から明らかなように、実施例１〜４の二次電池は、比較例とほぼ同等の放電容量が得られることがわかる。
【００６２】
これに対し、対向面積が２０％以上である構成の電極群を備えた参照例１，２の二次電池は、前述した表１で述べた如く絶縁不良数を低減できるものの、十分な放電容量が得られないことがわかる。
【００６３】
従って、前記表１及び表２から、正極の巻き始め部分の外側に配置された主セパレータに副セパレータが固定され、正極と副セパレータとの対向面積が正極の片側面積に対して４．５％以上、２０％未満である構成の電極群を備えた実施例１〜４の二次電池は、実用的な放電容量を維持しつつ、絶縁不良数を低減できることがわかる。
【００６４】
（実施例５〜７）
＜副セパレータの作製＞
ポリプロピレン樹脂からスパンボンド法によって繊維径が１０μｍの長繊維からなり、目付け量が２６．０ｇ／ｍ2 で、厚さが下記表３に示す値である不織布を作製した。つづいて、表面が平滑な第一ロールと、表面に複数のピンポイント状の凹凸が形成された第二ロールとを互いに対向して配置し、これらロールを互いに反対方向に回転させると共に１３０℃に加熱した後、これらロール間に前記不織布を通過させた。次いで、前記不織布に紫外線を照射した後、アクリル酸水溶液に浸漬してアクリル酸を除去し、乾燥し、電極群における正極巻き始め部分との対向面積（正極の片面の面積を１００％とする）が１７％になるように裁断することにより副セパレータを作製した。
【００６５】
＜副セパレータ融着＞
前述した実施例１〜４と同様な主セパレータに副セパレータを電極群において副セパレータが主セパレータを介して少なくとも正極の巻き始め部分と対向するような位置に超音波によって融着し、一部が二重化されたセパレータを得た。
【００６６】
次いで、前述した実施例１〜４と同様な負極と正極との間に前述した二重化セパレータを介装し、前述した実施例１〜４と同様にして渦巻状に捲回することにより電極群を作製した。
【００６７】
このような電極群から前述した実施例１〜４と同様にして円筒型ニッケル水素二次電池を組み立てた。
【００６８】
得られた実施例５〜７及び前述した実施例４と比較例の二次電池について、電極群を１００００個ずつ作製し、電極群を容器内に収納した際に電極群の最外層の負極が破損した個数を測定し、その結果を下記表３に示す。
【００６９】
【表３】
0004413294.tif 000004
【００７０】
前記表３から明らかなように、正極の巻き始め部分の外側に配置された主セパレータに厚さが０．２０ｍｍ以下の副セパレータが固定され、正極と副セパレータとの対向面積が前述した特定の範囲内にある構成の電極群を備えた実施例４〜７の二次電池は、電極群を容器内に収納する際に最外層の負極が破損するのを防止できることがわかる。
【００７１】
【発明の効果】
以上詳述したように本発明によれば、正極に含まれる３次元構造の導電性基板に起因する絶縁不良が防止され、高容量なアルカリ二次電池を提供することができる。
【図面の簡単な説明】
【図１】本発明に係わるアルカリ二次電池の一例を示す部分切欠斜視図。
【図２】図１のアルカリ二次電池の電極群の巻き始め部分を示す断面図。
【図３】従来のアルカリ二次電池の電極群の巻き始め部分を示す断面図。
【符号の説明】
３…正極、
４…負極、
５…主セパレータ、
１４…副セパレータ。
【図１】
0004413294.tif 000005
【図２】
0004413294.tif 000006
【図３】
0004413294.tif 000007